(57)【特許請求の範囲】
【請求項１】
亜鉛硫化物層と、
ジスルフィド結合により、前記亜鉛硫化物層に接着されるカップリング剤と、
を有する光学素子であって、
前記カップリング剤は、前記亜鉛硫化物層から延伸する官能基を有し、該官能基は、有機ポリマーとの接触生成物を形成し、または有機ポリマーと結合する、光学素子。
【請求項２】
当該光学素子は、レンズ、光学窓、センサ、検出器、ドーム、またはビームスプリッタである、請求項1に記載の光学素子。
【請求項３】
前記官能基は、アクリレート基、ハロゲン化アシル基、アミド基、アミン基、カルボン酸基、カルボン酸チオール基、エポキシ基、エステル基、エーテル基、ハロゲン、ヒドロキサム酸基、水酸基、硝酸基、ニトリル基、リン酸基、ホスフィン基、ホスホン酸基、シラン基、硫酸基、硫化物基、亜硫酸基、チオレート基、アルキル基、アルケニル基、アルキニル基、アリール基、アジド基、アセタール基、アルデヒド基、ジエン基、シクロアルキル基、シクロアリール基、ポリシクロアリール基、置換シクロアリール基、またはこれらの任意の組み合わせである、請求項1に記載の光学素子。
【請求項４】
前記カップリング剤は、前記ジスルフィド結合と前記官能基の間に延在する、アルキル鎖、アルケニル鎖、またはアルキニル鎖を有する、請求項1に記載の光学素子。
【請求項５】
前記アルキル鎖、アルケニル鎖、またはアルキニル鎖は、2個から18個の間の炭素を有する、請求項4に記載の光学素子。
【請求項６】
前記有機ポリマーと前記亜鉛硫化物表面との間の接着力は、前記カップリング剤のない亜鉛硫化物表面よりも大きい、請求項1に記載の光学素子。
【請求項７】
前記カップリング剤は、チオール、チオレート、チオグリコール酸、またはチオグリコール酸塩である、請求項1に記載の光学素子。
【請求項８】
前記カップリング剤は、前記ジスルフィド結合と前記官能基の間に延在する、アルキル鎖、アルケニル鎖、またはアルキニル鎖を有し、前記アルキル鎖、アルケニル鎖、またはアルキニル鎖は、12個から16個の間の炭素を有する、請求項1に記載の光学素子。
【請求項９】
前記有機ポリマーは、アクリルポリマー、アクリレートポリマー、スチレンポリマー、ウレタンポリマー、エポキシポリマー、ポリエステルポリマー、ポリビニルポリマー、フェノキシポリマー、ナイロンポリマー、メラミンポリマー、フッ素化ポリマー、ポリビニルアルコールポリマー、またはシリコーンポリマーである、請求項1に記載の光学素子。
【請求項１０】
光学素子を製造する方法であって、
亜鉛硫化物表面に有機ポリマーを付着させるステップを有し、
前記有機ポリマーからカップリング剤が延伸し、前記亜鉛硫化物表面とジスルフィド結合を形成する、方法。
【請求項１１】
さらに、
前記有機ポリマーを前記亜鉛硫化物表面に付着させる前に、前記カップリング剤を前記有機ポリマーと反応させて、亜鉛硫化物反応性ポリマーを形成するステップ
を有する、請求項10に記載の方法。
【請求項１２】
さらに、
塩基性化合物でイソチオウロニウム塩を処理して、前記カップリング剤を形成するステップ
を有する、請求項11に記載の方法。
【請求項１３】
さらに、
一般式X(CH2)nYを有する化合物とチオ尿素を反応させて、前記イソチオウロニウム塩を形成するステップ
を有する、請求項12に記載の方法：
ここで、Xは、アクリレート基、ハロゲン化アシル基、アミド基、アミン基、カルボン酸基、カルボン酸チオール基、エポキシ基、エステル基、エーテル基、ハロゲン、ヒドロキサム酸基、水酸基、硝酸基、ニトリル基、リン酸基、ホスフィン基、ホスホン酸基、シラン基、硫酸基、硫化物基、亜硫酸基、チオレート基、アルキル基、アルケニル基、アルキニル基、アリール基、アジド基、アセタール基、アルデヒド基、ジエン基、シクロアルキル基、シクロアリール基、ポリシクロアリール基、置換シクロアリール基、またはこれらの任意の組み合わせであり、
Yは、水酸化物基、アミノ基、アルコキシド基、フッ化物、塩化物、臭化物、ヨウ化物、硫酸メチル基、メシラート基、トリフラート基、トシラート基、ジアルキルエーテル基、硝酸基、リン酸基、アンモニウム基、無機エステル基、カルボン酸基、フェノキシド基、またはアミド基である。
【請求項１４】
前記カップリング剤は、前記有機ポリマーとの間で接触生成物を形成する官能基を有する、請求項10に記載の方法。
【請求項１５】
前記官能基は、アクリレート基、ハロゲン化アシル基、アミド基、アミン基、カルボン酸基、カルボン酸チオール基、エポキシ基、エステル基、エーテル基、ハロゲン、ヒドロキサム酸基、水酸基、硝酸基、ニトリル基、リン酸基、ホスフィン基、ホスホン酸基、シラン基、硫酸基、硫化物基、亜硫酸基、チオレート基、アルキル基、アルケニル基、アルキニル基、アリール基、アジド基、アセタール基、アルデヒド基、ジエン基、シクロアルキル基、シクロアリール基、ポリシクロアリール基、置換シクロアリール基、またはこれらの任意の組み合わせである、請求項14に記載の方法。
【請求項１６】
前記有機ポリマーと前記亜鉛硫化物表面の間の接着強度は、前記カップリング剤のない亜鉛硫化物表面よりも大きい、請求項10に記載の方法。
【請求項１７】
前記光学素子は、レンズ、光学窓、センサ、または検出器である、請求項10乃至16のいずれか一つに記載の方法。
【発明の詳細な説明】
【技術分野】
【０００１】
本願は、亜鉛硫化物に関し、特に亜鉛硫化物改質表面に関する。
【背景技術】
【０００２】
亜鉛硫化物は、各種光学素子に使用される材料である。ある用途では、亜鉛硫化物光学素子の特性は、亜鉛硫化物の有機ポリマーによるコーティング、または有機ポリマーによる処理により改善される。しかしながら、亜鉛硫化物のイオン性塩的構造と、ポリマーの非極性特性の間の基本的な化学的差異のため、有機ポリマーの亜鉛硫化物表面に対する接着力は、あまり良好ではない。これらの2つの材料の化学的性質の差異のため、亜鉛硫化物の濡れ特性が悪くなり、これにより接着力が低下する。
【発明の概要】
【発明が解決しようとする課題】
【０００３】
別の系では、接着力促進剤またはプライマが使用され、有機ポリマーが無機表面にカップリング結合される。例えば、ガラスにおいては、そのような促進剤／プライマとして、シランが使用され得る。
【課題を解決するための手段】
【０００４】
ある実施例では、亜鉛硫化物層と、ジスルフィド結合により、前記亜鉛硫化物層に接着されるカップリング剤と、を有する製品であって、前記カップリング剤は、前記亜鉛硫化物層から延伸する官能基を有する、製品が提供される。
【０００５】
別の実施例では、亜鉛硫化物層と、前記亜鉛硫化物層の表面に接着されるポリマーと、を有する製品であって、
前記亜鉛硫化物層と前記ポリマーの間には、ジスルフィド結合を形成するカップリング剤が配置される、製品が提供される。
【０００６】
さらに別の実施例では、製品を製造する方法であって、亜鉛硫化物表面にポリマーを付着させるステップを有し、前記ポリマーからカップリング剤が延伸し、前記亜鉛硫化物表面との間でジスルフィド結合を形成する、方法が提供される。
【０００７】
追加の特徴および利点は、本発明の技術を通して実現される。本願には、本発明の他の実施例および態様が詳細に記載されており、請求項発明の一部と見なされる。本発明の特徴および利点をより良く理解するため、記載および図面が参照される。
【０００８】
本願のより十分な理解のため、詳細な説明および添付図面と関連した以下の記載が参照される。図において、同様の参照符号は、同様の部分を表す。
【図面の簡単な説明】
【０００９】
【図１】カップリング剤により亜鉛硫化物表面に接着されたポリマーの図である。
【図２Ａ】未処理の亜鉛硫化物表面に接着されたエポキシポリマーの間に形成された接触角を表す画像である。
【図２Ｂ】カップリング剤により亜鉛硫化物表面に接着されたエポキシポリマーの間に形成された接触角を表す画像である。
【発明を実施するための形態】
【００１０】
本願では、亜鉛硫化物に対するポリマーの接着力を高めるカップリング剤が開示される。ある実施例では、製品は、亜鉛硫化物層と、ジスルフィド結合により、亜鉛硫化物層に接着されたカップリング剤とを有する。カップリング剤は、亜鉛硫化物層から延伸する官能基を有する。別の実施例では、製品は、亜鉛硫化物と、亜鉛硫化物層の表面に接着されたポリマーとを有する。カップリング剤は、ジスルフィド結合を形成し、亜鉛硫化物と有機ポリマーの間に配置される。さらに別の実施例では、製品を製造する方法は、有機ポリマーを亜鉛硫化物表面に取り付けるステップを有する。カップリング剤は、有機ポリマーから延伸し、亜鉛硫化物表面との間でジスルフィド結合を形成する。
【００１１】
製品は、いかなる光学素子であっても良い。製品の非限定的な例は、レンズ、光学窓、センサ、検出器、ドーム、およびビームスプリッタである。
【００１２】
特許請求の範囲および明細書の解釈の際に、以下の定義および略語が使用される。本願において、「有する」、「含む」、「持つ」、「含有する」と言う用語、またはこれらの変化形は、非排他的な含有を網羅することを意図する。例えば、要素のリストを含む組成物、混合物、プロセス、方法、製品、または機器は、これらの要素のみであることに必ずしも限定されるものではなく、リスト化されていない、またはそのような組成物、混合物、プロセス、方法、製品もしくは機器に固有の、他の要素を含む。
【００１３】
本願において、素子または成分の前の「一つの」という用語は、素子または成分の数（すなわち存在）に関して、非限定的であることを意図する。従って、「一つの」は、1つまたは少なくとも1つを含み、単数形であることが明確に意図されない限り、素子または成分の前の単数形表記は、複数の場合を含む。
【００１４】
本願において、「発明」または「本発明」は、非限定的な用語であり、特定の発明の任意の単一の態様を表すことを意図するものではなく、明細書および特許請求の範囲に記載の全ての想定される態様を網羅する。
【００１５】
本願において、使用構成成分、成分、または反応体の量を修飾する「約」と言う用語は、例えば、濃縮物または溶液を調製する際に使用される典型的な測定および液体取り扱い手順を介して、生じ得る数値の変動（ばらつき）を表す。また、ばらつきは、測定手順、製品差、ソース、または組成物の製造の際に使用され、あるいは方法を実施する際に生じる成分の純度等、における不慮のエラーによっても生じ得る。ある態様では、「約」という用語は、記録された数値の10％以内を意味する。別の態様では、「約」と言う用語は、記録された数値の9、8、7、6、5、4、3、2、または1％以内を意味する。
【００１６】
本願において、「カップリング剤」という用語は、亜鉛硫化物との間でジスルフィド結合を形成することが可能な硫黄原子と、ポリマーとともに接触生成物を形成でき、またはポリマーと結合を形成できる官能基と、を含む化合物を意味する。
【００１７】
亜鉛硫化物は、耐久性のある材料であり、遠赤外（IR）範囲における比較的長い電磁波長に対して、本質的に透明である。そのような特性は、例えばIR検出器およびミサイルドームのような、IR透過能が要求される用途での使用に寄与する。亜鉛硫化物製品は、化学気相成膜法（CVD）、ホットプレス技術、および熱間静水圧プレス（HIP）技術により製造され得る。亜鉛硫化物を形成する方法は、良く知られている。亜鉛硫化物が形成される温度および真空圧力のような条件は、良く知られている。透過率、熱安定性、および強度は、亜鉛硫化物が設置される基板に依存する。使用基板および使用条件に応じて、亜鉛硫化物表面は、ミサイル、発射体、衛星、および関連装置の晒される条件に耐えるようにされる。本発明は、いかなる亜鉛硫化物成膜、形成方法、製品形状、または用途に限定されるものでもない。
【００１８】
本願に開示のカップリング剤は、亜鉛硫化物と反応して、実質的に非極性の表面、またはポリマー反応性表面を提供する。改質された亜鉛硫化物表面を用いて、ポリマーと亜鉛硫化物との間に、ロバストな接着相互作用が提供される。高分子コーティングにより、改善された機械的特性、安定性、およびハンドリングの際の損傷に対する保護性が提供される。
【００１９】
カップリング剤は、第1の硫黄原子含有官能基を有し、この官能基は、亜鉛硫化物表面と反応して、安定な共有結合、すなわちジスルフィド結合を形成する。また、カップリング剤は、ポリマーと反応する第2の官能基を有する。従って、カップリング剤は、亜鉛硫化物表面とポリマーの間に化学的結合を形成する。
【００２０】
ジスルフィド形成カップリング剤は、亜鉛硫化物表面の各種特性を高める。例えば、カップリング剤が亜鉛硫化物表面に結合されると、ポリマーと亜鉛硫化物の間の接着強度は、カップリング剤のない未処理の亜鉛硫化物表面に比べて向上する（以下の実施例1参照）。また、カップリング剤は、亜鉛硫化物表面のポリマー濡れ性を高める（以下の実施例1参照）。
【００２１】
図1には、カップリング剤130を用いて亜鉛硫化物表面110に付着されたポリマー140の一例の図100を示す。図1において、亜鉛硫化物表面110は平坦な表面として示されているが、亜鉛硫化物表面110は、いかなる形状であっても良い。非限定的な例では、亜鉛硫化物表面110は、凹面または凸面のように湾曲していても良い。カップリング剤130は、亜鉛硫化物表面110の硫黄原子との間でジスルフィド結合120を形成できる反応性硫黄基を有する、いかなる硫黄含有化合物であっても良い。また、カップリング剤130は、官能基（R）を有し、これは、亜鉛硫化物層110の表面から延伸し、対象ポリマー140と相互作用する。官能基（R）は、ポリマーと化学的に結合したり、接着的に結合したり、あるいはポリマーと相互作用できる、いかなる反応基であっても良い。官能基（R）は、ポリマーとの間で接触生成物を形成できる。
【００２２】
カップリング剤は、チオール、チオレート、チオグリコール酸、またはチオグリコール酸塩であっても良い。カップリング剤は、これが、亜鉛硫化物表面との間でジスルフィド結合を形成できる反応性硫黄含有基を含む限り、いかなる追加の官能基または置換基を有しても良い。カップリング剤は、アルキル鎖、アルケニル鎖、またはアルキニル鎖のような、ジスルフィド結合と官能基の間に延在する炭素鎖を有しても良い。アルキル鎖、アルケニル鎖、またはアルケニル鎖は、所望のポリマーおよび用途に依存する、いかなる数の炭素を有しても良い。ある態様では、カップリング剤は、約2から約18の間の炭素を有する炭素鎖を含む。別の態様では、カップリング剤は、約12から約16の間の炭素を有する炭素鎖を含む。さらに別の態様では、カップリング剤は、約6から約18の間の炭素を有する炭素鎖を含む。さらに別の態様では、カップリング剤は、約2、3、4、5、6、7、8、9、10、11、12、13、14、15、16、17および18の炭素、またはこれらの間の範囲の炭素を有する炭素鎖を含む。
【００２３】
カップリング剤の官能基は、対象ポリマーに応じた、いかなる反応基であっても良い。官能基の非限定的な例には、アクリレート基、ハロゲン化アシル基、アミド基、アミン基、カルボン酸基、カルボン酸チオール基、エポキシ基、エステル基、エーテル基、ハロゲン、ヒドロキサム酸基、水酸基、硝酸基、ニトリル基、リン酸基、ホスフィン基、ホスホン酸基、シラン基、硫酸基、硫化物基、亜硫酸基、チオレート基、アルキル基、アルケニル基、アルキニル基、アリール基、アジド基、アセタール基、アルデヒド基、ジエン基、シクロアルキル基、シクロアリール基、ポリシクロアリール基、置換シクロアリール基、またはこれらの任意の組み合わせが含まれる。
【００２４】
カップリング剤と相互作用し、または結合するポリマーは、限定されるものではなく、用途によって変化する。好適なポリマーの非限定的な例には、アクリルポリマー、アクリレートポリマー、スチレンポリマー、ウレタンポリマー、エポキシポリマー、ポリエステルポリマー、ポリビニルポリマー、フェノキシポリマー、ナイロンポリマー、メラミンポリマー、フッ素化ポリマー、ポリビニルアルコールポリマー、シリコーンポリマー、またはこれらの任意の組み合わせが含まれる。ポリマーは、ホモポリマーまたはコポリマーであり、任意で追加の置換基または官能基を有しても良い。ポリマー層の厚さは、限定されない。厚さは、対象用途に依存する。
【００２５】
亜鉛硫化物表面との間でジスルフィド結合を形成するための最適な条件は、特定の使用されるカップリング剤に依存する。溶媒、温度、および反応体濃度は、適宜調整される。塩基性のpHおよび酸化条件を使用することができる。
【００２６】
亜鉛硫化物表面、カップリング剤、およびポリマーの組み合わせの順番は、変えても良い。例えば、カップリング剤は、まず亜鉛硫化物表面と反応して、ジスルフィド結合を形成し、その後、ポリマーがカップリング剤と反応しても良い。あるいは、カップリング剤とポリマーが組み合わされて、反応によりカップリング剤−ポリマー共役物が形成され、このカップリング剤−ポリマー共役物が亜鉛硫化物表面と反応しても良い。例えば、ポリマーを亜鉛硫化物表面に設置する前に、カップリング剤がポリマーと反応して、亜鉛−硫化物反応性ポリマーが形成されても良い。
【００２７】
イソチオウロニウム塩を用いて、ポリマーを亜鉛硫化物表面にカップリングさせても良い。イソチオウロニウムは、一般式
RSC(NH2)  2]+
を有しても良い。ここで、R＝アルキル、アリールである。水素（H）基が、アルキル基またはアリール基と置換されても良い。また、イソチオウロニウムは、以下に示すような、ポリマーと相互作用し、ポリマーと結合する官能基を有する。
【００２８】
ある例では、イソチオウロニウム塩は、以下の構造を有し得る：
【００２９】
【化１】
0006495454.tif 000002
ここで、nは、約2から18の整数であり、Xは、ポリマーと相互作用し、または結合できる官能基であり、Y−は、イソチオウロニウム基との間で塩を形成できるアニオンである。
【００３０】
他の好適なイソチオウロニウム塩は、以下の構造を有しても良い：
【００３１】
【化２】
0006495454.tif 000003
ここで、Rは、任意の数の炭素を含み、必要な場合、任意の官能基と置換された、アルキル鎖、アルケニル鎖、アルキニル鎖、またはアリール鎖である。Xは、ポリマーと相互作用し、またはポリマーと結合できる官能基である。Y−は、イソチオウロニウム基との間で塩を形成できるアニオンである。
【００３２】
好適なイソチオウロニウム塩の他の非限定的な例には、以下の構造を有するものが含まれる：
【００３３】
【化３】
0006495454.tif 000004
ここで、R1、R2、R3、R4およびR5は、各々独立して、水素、任意の数の炭素、例えば約1から約18の炭素を含む、アルキル鎖、アルケニル鎖、アルキニル鎖、またはアリール鎖であり、任意の官能基と置換されても良い。Xは、ポリマーと相互作用し、またはポリマーと結合できる官能基である。Y−は、イソチオウロニウム基との間で塩を形成できるアニオンである。R2、R3、R4およびR5の各々の非限定的な例は、メチル基、エチル基、プロピル基、ブチル基、またはこれらの任意の組み合わせである。
【００３４】
既知の任意の方法を使用して、イソチオウロニウム塩を製造しても良い。以下のスキーム1は、SN2置換反応を用いる方法の、非限定的な一例である：
【００３５】
【化４】
0006495454.tif 000005
ここで、nは、任意の整数であり、例えば2から18の間の整数である。Xは、対象ポリマーと相互作用し、またはポリマーと結合できる官能基である。Y−は、SN2置換反応において置換され得る離脱基である。図に示すように、チオ尿素（1）は、一般式X(CH2)nYを有する化合物（2）と反応する。Yがチオ尿素内の硫黄と置換され、イソチオウロニウム塩（3）が形成される。
【００３６】
前述のように、Xの非限定的な例には、アクリレート基、ハロゲン化アシル基、アミド基、アミン基、カルボン酸基、カルボン酸チオール基、エポキシ基、エステル基、エーテル基、ハロゲン、ヒドロキサム酸基、水酸基、硝酸基、ニトリル基、リン酸基、ホスフィン基、ホスホン酸基、シラン基、硫酸基、硫化物基、亜硫酸基、チオレート基、アルキル基、アルケニル基、アルキニル基、アリール基、アジド基、アセタール基、アルデヒド基、ジエン基、シクロアルキル基、シクロアリール基、ポリシクロアリール基、置換シクロアリール基、またはこれらの任意の組み合わせが含まれる。
【００３７】
離脱基Yの非限定的な例には、プロトン化水酸基、アミノ基、アルコキシド基、フッ化物、塩化物、臭化物、ヨウ化物、硫酸メチル基、メタンスルホン酸（メシラート）基、トリフルオロメタンスルフォン酸（トリフラート）基、4−メタンベンゼンスルフォン酸（トシラート）基、ジアルキルエーテル基、硝酸基、リン酸基、アンモニウム基、無機エステル基、カルボン酸基、フェノキシド基、またはアミド基が含まれる。水酸基は、例えば、イソシアネートと反応して、ウレタンを形成する。また、水酸基は、エポキシポリマーと反応し得る。
【００３８】
以下のスキーム2に示すように、次にイソチオウロニウム塩（3）は、任意の塩基性化合物（4）と加水分解して、反応性チオール（5）を生成する。これは、亜鉛硫化物との間でジスルフィド結合を形成できる（図1参照）：
【００３９】
【化５】
0006495454.tif 000006
前述のイソチオウロニウム塩はいずれも、加水分解して、亜鉛硫化物表面および対象ポリマーに結合することができる。塩基または塩基性化合物は、イソチオウロニウム塩を加水分解する、いかなる化合物、反応体、または十分なpH値を有する溶液であっても良い。例えば、塩基または塩基性化合物のpHは、7よりも大きくても良い。塩基または塩基性化合物の非限定的な例には、炭酸塩化合物、水酸化物化合物、シアン化物化合物、ホウ素化物化合物、リン酸塩化合物、ピロリン酸塩化合物、亜硫酸塩化合物、硫化物化合物、またはこれらの任意の組み合わせが含まれる。塩基または塩基性化合物は、ナトリウム、カリウム、リチウム、ルビジウム、およびセシウムを含む、アルカリ金属のケイ酸塩；炭酸塩化合物、水酸化物化合物、シアン化物化合物、ホウ素化物化合物、もしくはアンモニアの硫化物；アルカリ金属のアルコキシド；第四級水酸化アンモニウム、またはこれらの任意の組み合わせであっても良い。
【００４０】
イソチオウロニウム塩を使用する利点の一つは、保護基であるイソチオウロニウム基が提供されることである。これにより、各種官能基（X）がカップリング剤に導入されるようになる。そうでなければ、これは、早期に反応性チオレート基と分子内で相互作用してしまう。このように、必要なときまたは適切なときに、保護基によるジスルフィド結合の形成が可能となる。
【００４１】
イソチオウロニウム塩は、まずポリマーと反応して、イソチオウロニウム塩−ポリマー共役体を形成する。次に、イソチオウロニウム塩−ポリマー共役体は、塩基で加水分解され、亜鉛硫化物表面に配置され、ジスルフィド結合が形成される。ただし、イソチオウロニウム塩−ポリマー共役体は、最初に、亜鉛硫化物表面に配置され、その後、高pHで塩基により加水分解され、ジスルフィド結合が形成されても良い。
【００４２】
あるいは、イソチオウロニウム塩は、まず加水分解され、亜鉛硫化物表面に配置され、ジスルフィド結合が形成されても良い、その後、亜鉛硫化物表面に結合されたイソチオウロニウム塩が塩基と加水分解され、その後、ポリマーと反応されても良い。
【００４３】
カップリング剤は、既知のいかなる方法または手順で調製されても良い。ある非限定的な例では、イソチオウロニウム塩は、約50℃から80℃の温度で、約4から6時間、不活性、極性、有機溶媒（例えばエタノール）中で、X(CH2)nYのような適当な離脱基を有する対応する化合物を、チオ尿素と反応させることにより調製されても良い。冷却の際に析出物が生成する場合、これは濾過され、エタノールから再結晶化されても良い。冷却中に析出物が形成されない場合、その後、回転気化法によりエタノールが除去され、さらなる精製を行わずに、残渣が使用される。
【実施例】
【００４４】
当モル量のチオ尿素とブロモドデカノールとを反応させ、1−ドデカノール−12−イソチオウロニウム臭化物を形成した。1−ドデカノール−12−イソチオウロニウム臭化物を、0.1Mの水酸化ナトリウムと反応させて、反応性チオレートを得た。亜鉛硫化物表面を有する光学レンズを、反応性チオレートで処理した。
【００４５】
図2Bに示すように、既処理／カップリング済み亜鉛硫化物表面に、エポキシ樹脂の「ドット」を設置した。接触角、または亜鉛硫化物表面210とエポキシ樹脂「ドット」220との間に形成される角度は、29°であった。
【００４６】
比較のため、図2Aには、未処理（カップリング剤なし）亜鉛硫化物表面に設置されたエポキシ樹脂の硬化「ドット」を示す。未処理亜鉛硫化物表面230とエポキシ「ドット」との間の接触角は、49°であった。これらの結果から、処理レンズにおいて、亜鉛硫化物表面の濡れ性が改善されていることが示された。
【００４７】
また、既処理／カップリング済み亜鉛硫化物表面は、未処理表面に比べて、接着力が改善されていることが示された。木製オレンジ棒を用いて、未処理亜鉛硫化物表面および既処理亜鉛硫化物表面の表面から、エポキシドットを押して取り外すことを試みた。硬化されたエポキシドットは、未処理亜鉛硫化物表面（図2A）の表面から、容易に押し外された。一方、既処理／カップリング済み亜鉛硫化物の表面（図2B）からは、硬化されたエポキシドットを除去することはできなかった。
【００４８】
以下の請求項における対応する構造、材料、動作、および全ての手段の等価物、またはステッププラスファンクション要素は、具体的に記載された他の請求項に記載の要素と組み合わされた、いかなる構造、材料、または機能を実施するための動作をも含むことを意図する。本発明の記載は、一例を示す目的のため提供され、開示された発明に包括され、または限定されることを意図するものではない。当業者には、本発明の思想および範囲から逸脱しないで、多くの改変および変更が可能であることは明らかである。実施例は、本発明の原理および実際の適用例の最良の説明をするために選定、記載されたものであり、当業者には、特定の想定される使用に適した各種変更例を有する各種実施例の本発明を理解することができる。
【００４９】
本発明の好適実施例について示したが、当業者には、以下の特許請求の範囲における記載の範囲内で、現在および将来にわたり、各種改善および強化を行い得ることが理解される。これらの請求項は、最初に記載した本発明の適当な保護を維持することが理解される。
【図１】
0006495454.tif 000007
【図２Ａ】
0006495454.tif 000008
【図２Ｂ】
0006495454.tif 000009